FR 2681333 A1 19930319 FR 9111410 A 19910913 La présente invention concerne un procédé de traitement par phosphatation au fer en aspersion de l'acier, du galvanisé, de l'électro zingué, de l'aluminium; avant dépôt de peinture poudre, ou liquide, ou revêtement organique. Jusqu'à ce jour, la phosphatation fer par aspersion est faite dans des machines appelées tunnel de traitement de surface en 3, 4 ou 5 étages. Ces étages sont des zones d'aspersion du liquide de traitement, et chaque étage a son propre bac. Jusqu'à ce jour les produits utilisés pour faire la phosphatation fer sont des produits acides travaillant dans une zone de 5 à 6,5 pH. Ces produits combinent le dégraissage et la phosphatation. Exemple d'un traitement de phosphatation fer en tunnel 3 étages selon la technique connue. ler étage : Dégraissant phosphatant acide pH de la solution 5 à 6,5 2ème étage: Rinçage en eau industrielle avec débordement 3ème étage: Rinçage passivant chromique ou non chromique à pH 4 à 6,5 Séchage et mise en peinture. Chacun de ces étages travaille à des t" allant de 25 à 65 "C à une pression de 1 à 3 bars, avec des temps d'aspersion variant entre 30 secondes et 3 minutes. Ces procédés de traitement de phosphatation fer utilisés jusqu'à ce jour, tout acide,donne une tenue à la corrosion jugée moyenne. Des résultats très supérieurs peuvent être obtenus avec une gamme utilisant des produits alcalins en tête, et acide en queue. Selon la présente invention, le procédé de traitement consiste à régler la valeur du pH dans les différents étages successifs de traitement en partant d'une étape de dégraissage en milieu alcalin entre 9 et 13 et en ajustant, après l'étape intermédiaire de rinçage en eau industrielle en débordement, l'étape de phosphatation entre 2 et 4,5. Selon le procédé de la présente invention, la peinture ou le revêtement est effectué directement après séchage intermédiaire, après l'étape de phosphatation acide, c'est à dire sans aucun rinçage supplémentaire comme il est prévu dans les gammes de traitement phosphatation classique. On décrit ci-après un exemple de mise en oeuvre du procédé, dans un tunnel de traitement de surface comme illustré dans le dessin annexé. Exemple d'un traitement de ce nouveau procédé en tunnel 3 étages 1 er étage Dégraissant alcalin pH de la solution 9 à 13 2ème étage Rinçage eau industrielle en débordement 3ème étage Phosphatation pH de la solution 2 à 4,5 Séchage et mise en peinture. Chacun de ces étages travaille à des t" allant de 25 à 65 OC, à une pression de 1 à 3 bars, avec des temps d'aspersion variant entre 30 secondes et 3 minutes. Ce nouveau procédé est applicable en tunnel 3, 4 ou 5 étages. Reventications 1 - Procédé de traitement par phosphatation au fer, en aspersion, de l'acier, du galvanisé, de l'électro zingué, de l'aluminium, avant dépôt de peinture poudre ou liquide ou revêtement organique, caractérisé en ce qu'il consiste à régler la valeur du pH dans les différents étages successifs de traitement en partant d'une étape de dégraissage en milieu alcalin entre 9 et 13 et en ajustant, après l'étape intermédiaire de rinçage en eau industrielle en débordement, I'étape de phosphatation entre 2 et 4,5. 2 - Procédé selon la revendication 1, caractérisé en ce que la peinture ou le revêtement est effectué directement après séchage intermédiaire, après l'étape de phosphatation acide.